СПОСОБ ПОЛУЧЕНИЯ ДЕТАЛИ, ВЫПОЛНЕННОЙ ИЗ НИЗКОКРЕМНИСТОГО АЛЮМИНИЕВОГО СПЛАВА

1. Способ получения детали, выполненной из низкокремнистого алюминиевого сплава, содержащего
кремний в количестве, находящемся в диапазоне от 0,5% до 3%;
магний в количестве, находящемся в диапазоне от 0,65% до 1%;
медь в количестве, находящемся в диапазоне от 0,20% до 0,40%;
марганец в количестве, находящемся в диапазоне от 0,15% до 0,25%;
титан в количестве, находящемся в диапазоне от 0,10% до 0,20%; и
стронций в количестве, находящемся в диапазоне от 0 ppm до 120 ppm;
при котором
отливают указанный сплав в литейную форму с получением детали;
после проведения отливки извлекают из формы деталь, представляющую собой все еще горячую заготовку;
охлаждают указанную заготовку и затем подвергают указанную заготовку технологической операции, направленной на повторное нагревание указанной заготовки до температуры, находящейся в диапазоне от 470°C до 550°C;
устанавливают указанную деталь между двумя полуформами пресс-формы, которые образуют полость с размерами, практически равными, но меньшими, чем размеры полости литейной формы; и
сильно спрессовывают две полуформы вместе с подверганием детали, расположенной между указанными полуформами, объединенному воздействию прессования и обжатия поверхности.
2. Применение детали, полученной посредством способа по п. 1, в автомобильной отрасли.
3.Применение сплава из способа по п. 1 в авиационной отрасли.